КЕРАМИЧЕСКАЯ МАССА
CERAMIC MIXTURE

Изобретение относится к составам керамических масс, которые могут быть использованы в производстве кирпича, черепицы, облицовочной плитки.
Известна керамическая масса, содержащая, мас.%: лессовидная порода 50,0-75,0; шлак электротермофосфорного производства 10,0-20,0; глина 15,0-30,0 [1].
Задача изобретения состоит в повышении прочности изделий, полученных из керамической массы.
Технический результат достигается тем, что керамическая масса, включающая лессовидную породу, глину, дополнительно сульфитно-спиртовую бражку и трепел, а в качестве глины - каолин, при следующем соотношении компонентов, мас.%: лессовидная порода 87,5-90,5; каолин 5,0-8,0; сульфитно-спиртовая бражка 0,5-1,5; трепел 3,0-4,0.
В таблице приведены составы керамической массы.
Таблица.
Компоненты
Состав, мас.%:
1
2
3
Лессовидная порода
90,5
89,0
87,5
Каолин
5,0
6,5
8,0
Сульфитно-спиртовая бражка
0,5
1,0
1,5
Трепел
4,0
3,5
3,0
Прочность на изгиб, МПа
~15
~15
~15
Для приготовления керамической массы могут быть использованы любые лессовидные породы и каолины.
Компоненты дозируют в требуемых количествах. Трепел размалывают до порошкообразного состояния (степень измельчения должна соответствовать остатку 5% на сите 008), смешивают с лессовидной породой, каолином, добавляют сульфитно-спиртовую бражку и готовят керамическую массу с влажностью 18-23%. Из керамической массы пластическим способом формуют изделия, которые сушат до влажности не более 6%, напыляют на их поверхность слой цветной глазури или ангоба и при температуре 1000-1100°С проводят обжиг.
Источники информации
1. SU 632670, С04В 33/00, 1978.